Brevet FR3008224A1 — publié le 20150109

AIMANT FRITTE ANNULAIRE A AIMANTATION RADIALE, PRESENTANT UNE TENUE MECANIQUE RENFORCEE DESCRIPTION DOMAINE TECHNIQUE La présente invention a trait aux aimants frittés de géométrie annulaire et à aimantation radiale. Ces aimants sont préférentiellement mis en forme par injection de poudres (de l'anglais « Powder Injection Molding » ou « PIM »), ou par compression à froid de poudres, ou encore par toute autre technique connue permettant de mettre en forme des pièces à partir de poudre. L'invention s'applique à tous les domaines techniques requérant l'utilisation de tels aimants annulaires à aimantation radiale, par exemple au domaine des moteurs électriques. ETAT DE LA TECHNIQUE ANTERIEURE Les aimants à hautes performances à base de terres rares tels que R-Fe- B et R-(Co, Fe) (où R désigne au moins un élément de la famille des terres rares), ainsi que les hexaferrites du type (Sr, Ba)-Fe-O, sont habituellement produits par des procédés de métallurgie des poudres, comprenant différentes étapes principales. Tout d'abord, il est procédé à la synthèse de poudres avec des grains de taille micrométrique possédant la composition désirée. Ensuite, il est mis en oeuvre le moulage d'ébauches poreuses par injection ou par compression de ces poudres, puis il est procédé au frittage qui permet d'obtenir des pièces de haute densité. A l'issue du frittage, les pièces sont éventuellement rectifiées pour atteindre les dimensions visées et, dans certains cas, sont revêtues pour les protéger de l'oxydation. Elles sont finalement aimantées sous champ magnétique afin d'acquérir une induction magnétique rémanente Br ainsi qu'un produit énergétique maximal (BH)max qui sont deux caractéristiques de la performance de l'aimant, à une température donnée. Les techniques de mise en forme les plus couramment utilisées pour le moulage des ébauches sont la compression à froid de poudres sèches ou de pâtes, ou encore le moulage par injection (PIM). Ces techniques de métallurgie des poudres combinées à une consolidation par frittage permettent la production d'une grande variété de composants métalliques et céramiques. La compression de poudres sèches peut s'effectuer par pressage en matrice (pressage uniaxial) ou par pressage isostatique, dit pressage CIF pour « Compaction Isostatique à Froid ». Dans les deux cas, une faible quantité de lubrifiant, habituellement inférieure à 5% en masse, est ajoutée à la poudre qui est compactée sous forte pression, par exemple entre 500 à 5000 bar. A l'issue du pressage, la pièce présente une porosité de l'ordre de 20 à 50%. Une variante de ce procédé consiste à préparer une pâte qui est un mélange de la poudre et de composés organiques et/ou minéraux, puis de réaliser le moulage par pressage en matrice de cette pâte. A l'issue du pressage, les phases organiques/minérales sont éliminées par un traitement chimique ou thermique de déliantage, laissant place à une porosité de 20 à 50% au sein de l'ébauche. La technique de moulage par injection est couramment utilisée pour la réalisation de divers objets de forme complexe en grande série. Dans un tel procédé, la première étape consiste à obtenir un mélange-maître (de l'anglais "feedstock") adapté à l'application visée. Les mélanges-maîtres sont constitués d'un mélange de matière organique (ou liant polymérique), qui est un vecteur pour l'injection, et de poudres inorganiques (métalliques ou céramiques). Ensuite, le mélange-maître s'injecte comme un matériau thermoplastique. Après démoulage, la pièce est déliantée par des traitements thermiques ou chimiques afin de retirer les phases organiques qui laissent place à une porosité de 20 à 50% dans l'ébauche. Des méthodes de préparation d'un tel mélange-maître sont connues de l'homme du métier. Comme évoqué ci-dessus, les techniques les plus couramment mises en oeuvre sont la compression à froid et le moulage par injection de poudres, mais d'autres procédés sont possibles (coulage en bande, sérigraphie, impression par jet d'encre, compaction par dépression sous vide désigné par « PressLess Process » ou PLP). Quelle que soit la technique de mise en forme retenue pour les ébauches, leur élaboration peut se faire en combinant la mise en forme de poudre et l'application d'un champ magnétique de manière à orienter les particules de poudres selon une direction privilégiée. La densification des ébauches poreuses est réalisée par un frittage à haute température, habituellement supérieure à 1000°C, mais toujours inférieure à la température de fusion de la phase principale constitutive du matériau. Cette consolidation, également dénommée frittage, est effectuée par des traitements thermique au sein de fours fonctionnant sous une atmosphère adaptée au type de composé utilisé. Habituellement, la densification de la pièce se produit lors du traitement thermique opéré à l'aide de rampes anisothermes et de paliers de maintien à température constante, dont les caractéristiques individuelles (durées, niveaux) et l'enchaînement sont très précisément ajustés en fonction de la nuance du matériau. Les traitements thermiques sont notamment adaptés au taux de densification ainsi qu'à la microstructure attendus. Pour cette raison, il est en général très difficile de réaliser un frittage simultané de deux matériaux de composition différente, en appliquant le même traitement thermique. Lorsque les incompatibilités de frittage sont surmontées, il peut être possible de consolider des structures multi-matériaux en un seul traitement par co-frittage. Toutefois, des phénomènes d'inter-diffusion chimique entre les matériaux subsistent et peuvent conduire à des pollutions chimiques qui seraient rédhibitoires dans le cas d'aimants co-frittés avec un matériau différent. En fin de traitement thermique de frittage, la pièce est refroidie jusqu'à la température ambiante et subit donc une contraction dont l'amplitude dépend des valeurs du coefficient d'expansion thermique. La pièce frittée est de nature polycristalline, c'est-à-dire qu'elle est constituée de grains cristallographiques (cristallites de quelques microns) fortement liées et issues des particules de la poudre initiale dont ils conservent l'orientation cristallographique. Finalement, la pièce frittée est aimantée par application d'un champ magnétique orientée selon une direction donnée, repérée par rapport à la pièce. Le champ d'aimantation est créé à l'aide d'un dispositif électromagnétique spécifique appelé aimanteur. La valeur du champ rémanent Br de l'aimant qui résulte de l'aimantation de la pièce polycristalline frittée dépend d'une part de la composition chimique qui fixe la valeur de la polarisation à saturation (J5) et, d'autre part, du degré d'anisotropie magnétique D de l'aimant. La valeur du champ rémanent dans une direction donnée, Br, d'un aimant peut-être mesurée précisément par des techniques expérimentales connues de l'homme du métier (à l'aide d'un équipement appelé hystérésigraphe par exemple). Il en est de même pour la valeur de la polarisation à saturation J, qui est déterminée par la phase magnétique dont est constitué l'aimant. Ces trois dernières grandeurs physiques sont reliées par la formule suivante : Br = J, xDxr (1- al 2/3 Po Dans cette relation, p désigne la densité de l'aimant, po la densité théorique et a la fraction volumique de la phase non-magnétique. Ces deux derniers paramètres peuvent également être déterminés par des techniques conventionnelles. La relation précédente fixe donc, pour un aimant donné, son degré d'anisotropie D. Cette définition du degré d'anisotropie d'un aimant à partir des autres grandeurs caractéristiques de l'aimant est courante. Elle est par exemple utilisée dans le document EP 0 719 745 B1, dans lequel le degré d'anisotropie est dénommé degré d'orientation. Le degré d'anisotropie magnétique D est par ailleurs fonction de l'orientation des axes de facile aimantation des grains cristallographiques dont est constitué le matériau. Cette orientation est repérée par rapport à la direction du champ utilisé pour l'aimantation et dans laquelle est mesuré le champ rémanent Br. L'axe de facile aimantation d'un grain individuel du matériau frittée (cristallite) correspond à une direction particulière repérée par rapport aux axes principaux de la maille cristallographique. L'alignement de l'axe de facile aimantation d'un grain cristallographique par rapport à une direction donnée nécessite la rotation des mailles cristallographiques, c'est-à-dire du grain (cristallite) dans son ensemble. Lorsque tous les axes de facile aimantation des grains sont alignés selon la même direction, le matériau possède un degré d'anisotropie magnétique D qui est maximal et égal à 1. Le matériau est alors qualifié de matériau totalement anisotrope. A l'inverse, lorsque que les axes de facile aimantation des grains sont orientés de façon aléatoire, le matériau possède un degré d'anisotropie magnétique plus faible, par exemple D = 1/2, et le matériau est alors considéré comme parfaitement isotrope. Les valeurs intermédiaires du degré d'anisotropie magnétique 1/2 Dans cette étape du procédé, les particules de poudre magnétique sont très peu liées les unes aux autres et peuvent s'orienter individuellement par un mouvement de rotation de la particule selon la direction imposée par un champ Br magnétique externe. Pour cela, les particules de poudres doivent elles-mêmes être anisotropes, c'est-à-dire que les axes de facile aimantation au sein de ces particules doivent être alignés selon une direction préférentielle. Cette condition est naturellement remplie avec l'utilisation de particules monocristallines, c'est-à-dire constituées d'un seul grain cristallographique. Elle est également remplie par utilisation de particules de poudre polycristallines anisotropes. Ces poudres sont désignées sous ce terme lorsque chaque particule de poudre est elle-même constituée de plusieurs grains cristallographiques assemblés entre eux et possédant tous la même orientation (poudres de type HDDR pour Hydrogénation Décrépitation Décompostion Recombinaison). Les poudres monocristallines ou polycristallines anisotropes sont désignées sous le terme de poudres anisotropes. A l'inverse, les poudres constituées de particules polycristallines isotropes, c'est-à-dire dont les directions des grains sont aléatoires, sont désignés somme des poudres isotropes. Ces poudres isotropes ne peuvent pas être alignées en vue de produire une pièce frittée possédant un degré d'anisotropie magnétique supérieur à 0,5. L'intensité du champ magnétique nécessaire à l'orientation des poudres anisotropes incorporées au sein d'un mélange-maître pour l'injection par PIM est de l'ordre de 0,5 à 3T en continu, tandis qu'il est de 2 à 8T en champ pulsé pour le pressage de poudres sèches tassées (pour la compression de poudres à froid par CIF ou en presse uniaxiale). A titre indicatif, le document EP 1 548 761 Al décrit une méthode pour orienter dans la direction radiale les particules de poudre au sein d'une empreinte de forme annulaire, à l'aide d'un dispositif électromagnétique. Le degré d'anisotropie de l'ensemble des particules de poudres obtenu après compression est typiquement supérieur à 0,8. Concernant les applications des aimants élaborés par les procédés qui ont été décrits précédemment, il est notamment distingué les systèmes d'accouplement magnétique et les moteurs électriques, comme les servomoteurs ou les moteurs sans balais à courant continu. Dans ces systèmes, des aimants permanents incurvés sont montés en périphérie de pièces de forme cylindrique qui sont entrainées en rotation selon leur axe principal (comme par exemple le rotor d'un moteur électrique). Dans le cas des moteurs, l'intégration dans ces moteurs d'un aimant fritté de forme annulaire et possédant une aimantation orientée radialement (D = 1) avec une intensité élevée (proche de la limite théorique, Br = Br'), est particulièrement avantageuse pour différentes raisons. Tout d'abord, une orientation radiale du champ rémanent de l'aimant permet d'obtenir un couple optimal entre le rotor et le stator, en minimisant les nuisances sonores et les vibrations. De plus, l'amplitude du couple étant fonction de l'intensité du champ rémanent, les performances du moteur sont améliorées avec l'utilisation d'un aimant possédant une forte anisotropie magnétique. En effet, dans ce cas, tous les moments magnétiques microscopiques du matériau sont alignés et s'ajoutent, ce qui produit un champ rémanent maximum dans cette direction. Cet effet de cumul est d'autant plus important que la densité du matériau est élevée, ce qui est le cas avec un matériau fritté. Ceci permet de réaliser des rotors ayant de grandes densités énergétiques et tournant à très haute vitesse avec un encombrement réduit. En outre, le fonctionnement à forte vitesse de rotation, par exemple supérieur à 80.000 tr/min, génère des forces d'inertie sur les aimants qui tendent à les arracher du rotor, voire même à les fragmenter. L'utilisation d'un aimant ayant la forme d'une bague radiale permet de réaliser un assemblage très stable avec le rotor. La fabrication par métallurgie des poudres d'un aimant de forme annulaire anisotrope nécessite de surmonter les risques de fissuration de la pièce, résultant des contraintes thermomécaniques inhérentes au procédé de mise en forme. Ces contraintes internes apparaissaient lors du refroidissement qui suit l'étape de frittage et trouvent leur origine dans deux caractéristiques propres à ce type d'aimant. Il s'agit tout d'abord du comportement thermomécanique anisotrope du matériau qui provient de l'orientation préférentielle des axes de facile aimantation. En particulier, les dilatations thermiques sont très différentes entre la direction radiale de la pièce, correspondant à la direction de facile aimantation portant le champ rémanent, et les deux autres directions principales, ce qui provoque des incompatibilités de déformation au sein de la pièce lors de variations de température. Il s'agit également de la géométrie dite « fermée » de l'anneau, qui bride les possibilités de distorsions de la pièce. Par opposition, dans le cas des géométries dites « ouvertes », par exemple des tuiles, ces déformations favorisent l'accommodation des contraintes internes. L'élimination d'une des deux conditions précédentes supprime les contraintes thermomécaniques dans le matériau lors du frittage, mais cela s'opère au détriment des performances du système magnétique. Les solutions proposées dans l'état de l'art pour élaborer des bagues radiales, par les techniques de métallurgie des poudres décrites précédemment, conduisent systématiquement à une réduction des performances de l'aimant. Par exemple, le document JP 2000-150217 décrit l'ajout d'éléments non magnétiques dans l'alliage initial, conférant à l'aimant des propriétés de déformation plastique qui permettent d'accommoder les contraintes d'élaboration. Toutefois, les éléments d'addition modifient la composition de l'alliage et réduisent la valeur de la polarisation maximale de l'aimant et donc celle du champ rémanent. Dans le document « JP 07-161512 », il est décrit un procédé de réalisation de bagues à orientation radiale par assemblage de plusieurs secteurs angulaires élaborés séparément. Dans ce cas, il est nécessaire d'usiner précisément les pièces pour réaliser un assemblage régulier. Toutefois, les jonctions entre les secteurs constituent des points faibles mécaniquement, incompatibles avec des sollicitations importantes pouvant résulter de vitesses élevées, de vibrations, etc. Le document Kools, "Complications in Firing Oriented Hexaferrites Due to Anisotropic Effects," "Cracking of Radially Oriented Rings During Firing," Science of Ceramics, vol. 7, pp. 29-44, (1973), montre que des bagues en ferrite anisotrope à orientation radiale de faible épaisseur, c'est-à-dire avec un rapport entre un rayon intérieur et un rayon extérieur supérieur à 0,85, peuvent être élaborées sans fissuration par frittage. Pour ces bagues minces, les contraintes d'élaboration sont en effet inférieures à la tenue mécanique du matériau. Toutefois, dans ce cas, le volume de l'aimant est réduit, ce qui limite par conséquent les performances globales du système magnétique. Enfin, le document « JP 11-054352 » est basé sur la diminution du degré d'anisotropie magnétique au sein de la bague, dans une proportion permettant de réduire les incompatibilités de dilatation thermiques entre les directions radiale et tangentielle. A nouveau, les performances de l'aimant, au travers de son champ rémanent qui est fonction du degré d'anisotropie, sont réduites. EXPOSÉ DE L'INVENTION L'invention a donc pour but de remédier au moins partiellement aux inconvénients mentionnés ci-dessus, relatifs aux réalisations de l'art antérieur. Pour ce faire, l'invention a tout d'abord pour objet un aimant fritté de forme annulaire possédant une orientation radiale du champ magnétique rémanent, ledit aimant comprenant : - une partie principale de forme annulaire réalisée dans un matériau ferromagnétique dans lequel il est prévu un premier degré D1 d'anisotropie magnétique dans la direction radiale ; et - une partie renfort de forme annulaire solidaire de ladite partie principale de l'aimant, la partie renfort étant réalisée dans un matériau ferromagnétique présentant la ou les mêmes phases magnétiques principales que celles du matériau ferromagnétique constitutif de la partie principale, et dans lequel il est prévu un second degré D2 d'anisotropie magnétique dans la direction radiale, le premier degré D1 étant supérieur au second degré D2. L'invention est avantageuse car elle prévoit l'adjonction d'une partie renfort qui, en présentant une anisotropie plus faible que celle de la partie principale de l'aimant, est capable de produire des contraintes qui s'opposent à celles rencontrées au sein de la partie principale. Les risques de fissuration de cette dernière sont par conséquent largement réduits. De plus, la partie renfort étant constituée du même matériau ferromagnétique que la partie principale ou présentant au moins la ou les mêmes phases magnétiques principales, ces deux parties sont ainsi parfaitement compatibles et leur jonction, par exemple obtenue lors d'une simple opération de co-frittage des poudres constitutives des parties renfort et principale, s'avère très satisfaisante. Il n'est en particulier pas nécessaire d'ajouter un matériau étranger pour réaliser cette jonction mécanique, les deux parties pouvant en effet être directement au contact l'une de l'autre. Outre le surcoût associé, l'ajout de matériau étranger pour l'assemblage des parties de l'aimant constitue une source de pollution susceptible de dégrader les performances de l'aimant. Cet inconvénient est donc évité par la réalisation d'un aimant monobloc objet de l'invention. En outre, la conception spécifique de l'aimant selon l'invention permet de facilement envisager sa production avec les techniques existantes pour la fabrication d'aimants homogènes. Enfin, l'aimant selon l'invention peut être réalisé sans contrainte de dimensions. En particulier, il peut présenter une partie principale avec une épaisseur importante, contrairement à certaines réalisations de l'art antérieur. L'invention peut présenter au moins l'une des caractéristiques préférentielles suivantes, prises indépendamment ou en combinaison les unes avec les autres. Ladite partie renfort est agencée à la périphérie intérieure de la partie principale de l'aimant. Alternativement, elle peut être placée extérieurement autour de la partie principale. Le rapport entre l'épaisseur radiale moyenne de la partie principale et l'épaisseur radiale moyenne de la partie renfort est compris entre 0,1 et 5, et encore plus préférentiellement entre 0,5 et 2. Le rapport entre le diamètre intérieur et le diamètre extérieur de la partie principale de l'aimant est compris entre 0,5 et 0,85. Le matériau ferromagnétique constituant les parties principales et renfort appartient à l'un des trois types de composés suivants : - les alliages de R-Fe-B ayant pour phase magnétique principale R2Fe14B où R est un élément de la famille des terres rares. Chaque élément de terre rare R introduit un matériau ferromagnétique distinct, désigné selon sa phase principale magnétique (Nd2Fe14B par exemple) et qui peut présenter plusieurs nuances. Ces nuances se caractérisent par l'ajout d'éléments chimiques en faible quantité (un autre élément de la famille des terres rares ou Dy, par exemple), prévus pour améliorer les performances des aimants, - les alliages de R et Co ayant pour phases magnétiques principales RCo5 et R2Co17 où R est un élément de la famille des terres rares. Chaque élément de terre rare R introduit un matériau ferromagnétique distinct, désigné selon ses phases magnétiques principales (Sm2Co17 /SmCo5 par exemple), et qui peut présenter plusieurs nuances. Ces nuances se caractérisent par l'ajout d'éléments chimiques en faible quantité (un autre élément de la famille des terres rares ou Fe, par exemple), prévus pour améliorer les performances des aimants, - les hexaferrites ayant pour phase magnétique principale MFe12019 avec M = Ba ou Sr. Ces deux matériaux ferromagnétiques peuvent présenter plusieurs nuances. Ces nuances se caractérisent par l'ajout d'éléments chimiques en faible quantité (La ou Co par exemple), prévus pour améliorer les performances des aimants. L'invention n'est pas restreinte à l'utilisation d'une même et unique nuance du matériau ferromagnétique pour réaliser chacune des deux parties de l'aimant. En effet, la partie renfort peut également être constituée d'une nuance du même matériau ferromagnétique, différente de celle constituant la partie principale par l'ajout d'éléments d'addition en faible quantité. Ces deux parties restent toujours compatibles, car comprenant la ou les mêmes phases magnétiques principales, et leur jonction, par exemple obtenue lors d'une simple opération de co-frittage des poudres constitutives des parties renfort et principale, s'avère très satisfaisante. L'interface entre la partie principale de l'aimant et sa partie renfort est structurée. En d'autres termes, elle n'est dans ce cas pas circulaire, mais présente par exemple des saillies et de creux agencés en alternance le long de cette interface. La structuration de l'interface permet tout d'abord d'améliorer la tenue mécanique de l'aimant. Les saillies sont alors assimilables à des dents renforçant l'ancrage de la partie renfort dans la partie principale de l'aimant. Egalement, la structuration permet de moduler, selon la direction circonférentielle, l'intensité du champ magnétique à l'issue de l'aimantation finale. Le premier degré D1 d'anisotropie magnétique selon la direction radiale est supérieur à 0,8 et le second degré D2 est inférieur à 0,8, le rapport entre les deux étant de préférence compris entre 1 et 2. L'invention a également pour objet un ensemble d'ébauches pour l'obtention d'un aimant fritté de forme annulaire tel que décrit ci-dessus, l'ensemble comprenant : - une ébauche de la partie principale de forme annulaire réalisée avec une première poudre de matériau ferromagnétique, au sein de laquelle il est prévu un premier degré D1 d'anisotropie magnétique selon la direction radiale de l'ensemble d'ébauches ; et - une ébauche de la partie renfort de forme annulaire adjacente à ladite ébauche de la partie principale de l'aimant, l'ébauche de la partie renfort étant réalisée avec une seconde poudre de matériau ferromagnétique présentant la ou les mêmes phases magnétiques principales que celles du matériau ferromagnétique de la première poudre, et au sein de laquelle il est prévu un second degré D2 d'anisotropie magnétique selon la direction radiale de l'ensemble d'ébauches, le premier degré D1 étant supérieur au second degré D2. Le matériau ferromagnétique constituant les poudres utilisées pour la mise en forme des ébauches appartient de préférence à l'un des trois types de composés suivants : - les alliages de R-Fe-B ayant pour phase magnétique principale R2Fe14B où R est un élément de la famille des terres rares, - les alliages de R et Co ayant pour phases magnétiques principales RCo5 et R2Co17 où R est un élément de la famille des terres rares, - les hexaferrites ayant pour phase magnétique principale MFe12019 avec M = Ba ou Sr. Cet ensemble d'ébauches est donc destiné à être fritté puis à subir une étape d'aimantation sous champ magnétique afin d'acquérir une induction magnétique rémanente, à l'issue de laquelle l'aimant est obtenu. Dans le cas de l'obtention des ébauches par injection, l'ensemble selon l'invention ne comprend de préférence pas les vecteurs des mélanges-maîtres, qui ont été préalablement éliminés par déliantage. En outre, dans l'ensemble d'ébauches selon l'invention, l'ébauche de la partie renfort peut avoir été partiellement frittée, par exemple pour atteindre jusqu'à 95% de sa densité finale, avant le co-frittage de l'ensemble des deux ébauches. Bien entendu, l'ensemble d'ébauches selon l'invention peut présenter des caractéristiques préférentielles identiques ou analogues à celles de l'aimant, décrites ci-dessus. L'invention a également pour objet un procédé de fabrication d'un aimant tel que décrit ci-dessus, dans lequel des ébauches de la partie principale et de la partie renfort sont réalisées par une/des technique(s) de mise en forme de poudre, préférentiellement par injection de poudre ou par compression à froid de poudre. Toutefois, d'autres techniques de mise en forme de poudres connues de l'état de l'art peuvent être utilisées pour produire ces ébauches (par exemple coulage en bande, sérigraphie, impression par jet d'encre, « PressLessProcess » ou PLP, etc.). Ensuite, quel que soit le mode de mise en forme retenu, les ébauches sont densifiées par co-frittage, ce qui permet d'obtenir simultanément leur assemblage. Par co-frittage, il est conventionnellement entendu le frittage simultané de deux ou plusieurs pièces en contact, frittage au cours duquel les grains aux interfaces entre les pièces se soudent entre eux, pour former des jonctions rigides entre les pièces. Etant donné que les deux ébauches sont réalisées à base du même matériau ferromagnétique, l'étape de co-frittage, également dite frittage simultané, est parfaitement maîtrisée. En particulier, un traitement thermique et une atmosphère de frittage identiques conviennent à la densification des deux ébauches. Le procédé selon l'invention peut présenter au moins l'une des caractéristiques préférentielles suivantes, prises indépendamment ou en combinaison les unes avec les autres. L'ébauche de la partie renfort et l'ébauche de la partie principale sont réalisées par co-injection. Selon une première possibilité, l'ébauche de la partie principale est réalisée à partir d'un premier mélange-maître comprenant une poudre anisotrope P1 dudit matériau ferromagnétique, et l'ébauche de la partie renfort est réalisée à partir d'un second mélange-maître comprenant une poudre isotrope P2 dans un matériau ferromagnétique ayant la ou les mêmes phases magnétiques principales que celles de la poudre anisotrope Pl. Selon une seconde possibilité, l'ébauche de la partie principale est réalisée à partir d'un premier mélange-maître comprenant une poudre anisotrope P1 dudit matériau ferromagnétique et un premier vecteur d'injection V1, et l'ébauche de la partie renfort est réalisée à partir d'un second mélange-maître comprenant la poudre anisotrope P1 dudit matériau ferromagnétique, et un second vecteur d'injection V2 choisi de manière à réduire, par rapport au premier vecteur V1, l'aptitude des particules de poudre à orienter leur axe de facile aimantation selon la direction radiale de l'aimant, sous champ magnétique. Selon une troisième possibilité, l'ébauche de la partie principale est réalisée à partir d'un premier mélange-maître comprenant une poudre anisotrope P1 dudit matériau ferromagnétique et un premier vecteur d'injection V1, et l'ébauche de la partie renfort est réalisée à partir d'un second mélange-maître comprenant la même poudre anisotrope Pl, et le même premier vecteur d'injection V1, le taux de charge de poudre Tcl dans le premier mélange-maître étant différent du second taux de charge de poudre Tc2 dans le second mélange-maître de manière à réduire dans ce dernier, par rapport au premier mélange-maître, l'aptitude des particules de poudre à orienter leur axe de facile aimantation selon la direction radiale de l'aimant, sous champ magnétique. Par ailleurs, l'ébauche de la partie renfort peut être réalisée avant d'être utilisée ensuite comme une partie du moule pour la réalisation de l'ébauche de la partie principale. Il s'agit alors d'un surmoulage de la partie principale sur la partie renfort. En outre, l'ébauche de la partie renfort peut être partiellement frittée avant d'être utilisée comme moule pour la réalisation de l'ébauche de la partie principale. Enfin, l'ébauche de la partie renfort partiellement frittée est aimantée de façon à permettre l'orientation, selon la direction radiale de l'aimant, de l'axe de facile aimantation des grains de l'ébauche de la partie principale, lors de la réalisation de celle-ci. De préférence, l'aimantation précitée peut s'effectuer dans un dispositif magnétique spécifique (aimanteur) indépendant des équipements de mise en forme de l'ébauche de la partie principale. D'autres avantages et caractéristiques de l'invention apparaîtront dans la description détaillée non limitative ci-dessous. BRÈVE DESCRIPTION DES DESSINS Cette description sera faite au regard des dessins annexés parmi lesquels ; - la figure 1 représente une vue schématique en coupe d'un aimant selon un mode de réalisation préféré de l'invention ; - la figure 2 représente une vue schématique en perspective de l'aimant montré sur la figure précédente ; - la figure 3 représente une vue similaire à celle de la figure 1, avec l'aimant se présentant selon une alternative de réalisation ; - les figures 4a à 4d montrent différentes étapes successives d'un procédé de fabrication de l'aimant des figures 1 et 2, selon un premier mode de réalisation préféré de l'invention ; - les figures 5a à 5e montrent différentes étapes successives d'un procédé de fabrication de l'aimant des figures 1 et 2, selon un second mode de réalisation préféré de l'invention ; - les figures 6a à 6g montrent différentes étapes successives d'un procédé de fabrication de l'aimant des figures 1 et 2, selon un troisième mode de réalisation préféré de l'invention ; et - les figures 7a à 7e montrent différentes étapes successives d'un procédé de fabrication de l'aimant des figures 1 et 2, selon un quatrième mode de réalisation préféré de l'invention. EXPOSÉ DÉTAILLÉ DE MODES DE RÉALISATION PRÉFÉRÉS En référence tout d'abord aux figures 1 et 2, il est représenté un aimant fritté de forme annulaire d'axe 2, possédant une orientation radiale du champ magnétique rémanent, schématisée par les flèches 5. Globalement, l'aimant est constitué de deux parties distinctes et concentriques, solidaires l'une de l'autre et formant un ensemble du type monobloc. Il s'agit tout d'abord d'une partie principale 4 de l'aimant, de forme annulaire et réalisée dans un matériau ferromagnétique, pris parmi les alliages de R-Fe-B, les alliages de R et Co où R est un élément de la famille des terres rares et les hexaferrites de Ba ou Sr. Dans la partie principale 4 constituant la partie extérieure de l'aimant, il est prévu un matériau ferromagnétique possédant un premier degré D1 d'anisotropie magnétique dans la direction radiale. Ici ainsi que dans la suite de la description, l'expression « degré d'anisotropie magnétique » doit être comprise au sens conventionnel décrit précédemment. Ce degré D1 est de préférence supérieur à 0,8, traduisant une orientation préférentielle des axes de facile aimantation dans la direction radiale. La partie intérieure de l'aimant, solidarisée à la périphérie intérieure de la partie principale 4, est constituée par une partie renfort 6 de forme annulaire. Elle est de préférence réalisée dans le même matériau ferromagnétique que la partie principale. Par mêmes matériaux ferromagnétiques, il est entendu des matériaux de même composition chimique, c'est-à-dire constitués des mêmes éléments chimiques prévus dans les mêmes proportions et combinés entre eux pour former la ou les mêmes phases chimiques. Alternativement, les deux matériaux employés pourraient avoir des compositions chimiques légèrement différentes, tout en conservant une/des phases magnétiques principales identiques, de préférence dans les mêmes proportions lorsqu'il y en a plusieurs. Dans ce cas de figure, seuls des éléments d'addition destinés à améliorer les performances de l'aimant pourraient différer entre les deux matériaux, ces éléments représentant habituellement moins de 10% en masse de l'ensemble des éléments chimiques. Il s'agit alors de deux nuances distinctes d'une même famille de matériaux ferromagnétiques qui présentent la ou les mêmes phases magnétiques principales. Dans la suite de la description, il sera considéré que les deux matériaux ferromagnétiques sont identiques, même s'il peut en être autrement comme cela ressort de ce qui précède, sans sortir du cadre de l'invention. Par ailleurs, dans la partie renfort 6, il est prévu un second degré D2 d'anisotropie dans la direction radiale, le degré D1 étant supérieur au degré D2. Par exemple, le degré D2 est strictement inférieur à 0,8, et le rapport entre D1 et D2 est par exemple compris entre 1 et 2. La partie renfort présente alors une faible anisotropie, destinée à limiter les risques de fissuration de la partie principale 4, qui est quant à elle fortement anisotrope. Il est noté que le rapport entre l'épaisseur radiale moyenne de la partie principale et l'épaisseur radiale moyenne de la partie renfort est de préférence compris entre 0,1 et 5, et encore plus préférentiellement comprise entre 0,5 et 2. Par ailleurs, le rapport entre le diamètre intérieur et le diamètre extérieur de la partie principale 4 de l'aimant est compris entre 0,5 et 0,85. Par conséquent, l'aimant selon l'invention peut présenter une épaisseur substantielle. Dans le mode de réalisation représenté sur les figures 1 et 2, l'interface 10 entre la partie principale 4 et la partie renfort 6 est circulaire, et plus exactement cylindrique. Selon un autre mode de réalisation montré sur la figure 3, cette interface 10 peut être structurée afin d'améliorer la tenue mécanique de l'aimant et/ou de moduler l'intensité du champ magnétique dans la direction circonférentielle, à l'issue de l'aimantation finale. Pour ce faire, l'interface peut présenter le long de celle-ci, en alternance, des saillies 12 par exemple en forme de dents, et des creux 14. En référence à présent aux figures 4a à 4d, il va être décrit un premier mode de réalisation préféré d'un procédé de fabrication de l'aimant montré sur les figures 1 et 2. Néanmoins, ce premier mode de réalisation, tout comme ceux qui seront décrits ci-après, sont également applicables pour la fabrication de l'aimant montré sur la figure 3 avec une interface structurée. Dans ce premier mode de réalisation préféré, il est réalisé une ébauche de la partie renfort et une ébauche de la partie principale par co-injection. Pour ce faire, l'ébauche de la partie principale est réalisée à partir d'un premier mélange-maître Ml, comprenant une poudre anisotrope P1 du matériau ferromagnétique. Cette poudre P1 est mélangée avec un premier vecteur V1 de la poudre, correspondant à une formulation polymérique/organique, également dénommée liant polymérique. Comme cela est connu de l'homme du métier, le mélange-maître s'injecte comme un matériau thermoplastique. De préférence, dans ce premier mélange-maître Ml, la poudre est anisotrope, sous une forme polycristalline obtenue de préférence par la technique dite de HDDR (hydrogénation-décomposition-désorption-recombinaison), ou sous une forme monocristalline obtenue préférentielle à partir de l'alliage par la technique de trempe sur roue, identique à la technique dite de « strip casting » permettant la réalisation de rubans cristallisés. L'opération de trempe sur roue est suivie d'un traitement d'hydrogénation déshydrogénation (HD) et d'un broyage par jet de gaz permettant d'obtenir des particules monocristallines de 0,5 à 15 um. Par ailleurs, l'ébauche de la partie renfort est réalisée à partir d'un second mélange-maître M2, comprenant une poudre isotrope P2 de même composition que la poudre Pl, mais constituée de particules polycristallines. La poudre P2 est mélangée avec le même premier vecteur V1 de la poudre Pl, même si un vecteur différent peut être utilisé. La poudre polycristalline P2 est parfaitement isotrope ou possède un degré d'anisotropie faible, inférieur à 0,8. Cette poudre P2 peut par exemple être issue du retraitement de pièces rebutées ou être élaboré préférentiellement à partir de l'alliage par la technique de trempe sur roue. Comme cela est schématisé sur la figure 4a, les deux mélanges-maîtres Ml, M2 sont injectés dans un moule 16, qui présente une cavité 18 en forme de tube délimitée par la paroi intérieure d'un cylindrique creux 20 ou analogue, et la paroi extérieure d'un cylindre plein 22 de plus faible diamètre, placé au centre. Les diamètres, hauteur et épaisseur de la cavité 18 sont ajustés de façon à produire des bagues ayant les dimensions visées. La prise en compte des retraits volumiques ultérieurs lors du déliantage et du frittage intervient dans le dimensionnement géométrique du moule 16. Une fois les mélanges-maîtres Ml, M2 injectés aux endroits souhaités dans la cavité 18 du moule, il est procédé à l'orientation des grains de la poudre Pl, par application d'un champ magnétique, par exemple de l'ordre de 0,5 - 3 T. La manière d'appliquer ce champ est connue de l'homme du métier, qui peut ainsi utiliser tout moyen 24 pour le générer. A cet égard, des moyens 24 ont été schématisés sur la figure 4b, en étant associés ou intégrés à la partie extérieure 20 du moule. Ce champ est généralement obtenu à partir d'un système d'aimants permanents ou de bobines conductrices. Il permet d'aligner les axes de facile aimantation des grains de poudres anisotropes P1 dans la direction radiale de l'ébauche, comme cela a été schématisé par les flèches 28 sur la figure 4b. En revanche, ce champ n'a pas d'effet sur la poudre isotrope P2, ce qui permet d'obtenir la différence souhaitée entre les degrés d'anisotropie D1, D2, dans la direction radiale de l'ébauche. L'orientation des grains par champ magnétique est effectuée au sein du moule avec le mélange-maître à l'état fondu. A l'issue de l'injection, les pièces sont refroidies et solidifiées, ce qui fige l'orientation des grains dans les deux mélanges-maîtres. Il est ensuite opéré une élimination des vecteurs V1, cette opération étant dénommée « déliantage », et opérée par des moyens conventionnels 30 représentés schématiquement sur la figure 4c. Il peut s'agir d'un traitement thermique à température intermédiaire, très inférieure à la température de frittage des poudres P1 et P2, mais suffisante pour permettre l'élimination des polymères. Il peut également s'agir d'un traitement chimique d'élimination par un solvant, une solution aqueuse ou d'un traitement par circulation d'un fluide super critique, ou encore d'un traitement catalytique. Après cette opération d'élimination des vecteurs, il est obtenu un ensemble d'ébauches 100 également objet de la présente invention, comprenant l'ébauche 4' de la partie principale, adjacente et solidarisée à l'ébauche 6' de la partie renfort, comme cela a été référencé sur la figure 4c. L'ensemble d'ébauches 100 est ensuite fritté, de manière conventionnelle, identique ou similaire à un frittage d'une pièce homogène. Il s'agit donc d'un co-frittage des deux ébauches, au cours duquel les grains conservent leurs orientations adoptées après l'application du champ magnétique par les moyens 24. Ici également, les moyens de frittage 32, représentés schématiquement sur la figure 4d, peuvent être tous moyens réputés appropriés par l'homme du métier. Durant le cofrittage, les deux parties renfort et principale s'assemblent rigidement au niveau de leur interface. La pièce monobloc obtenue est ensuite démoulée puis aimantée de manière classique, de manière à présenter le champ magnétique rémanent désiré. Deux variantes peuvent être envisagées pour ce premier mode de réalisation préféré. Dans une première variante, l'ébauche 4' de la partie principale est toujours réalisée à partir du premier mélange-maître M1 comprenant la poudre anisotrope P1 du matériau ferromagnétique, et le premier vecteur d'injection V1. Néanmoins, l'ébauche 6' de la partie renfort est quant à elle réalisée à partir d'un second mélange-maître M2 comprenant la même poudre anisotrope P1 mélangée avec un second vecteur d'injection V2 différent de V1. Ce second vecteur V2 est choisi de manière à réduire, par rapport au premier vecteur V1, l'aptitude des grains/particules à orienter leur axe de facile aimantation selon la direction radiale de l'aimant, sous l'effet du champ magnétique produit par les moyens 24. Dans une seconde variante, l'ébauche 4' de la partie principale et l'ébauche 6' de la partie renfort sont toutes les deux réalisées à partir d'un mélange-maître M1, M2 comprenant la poudre anisotrope P1 et le premier vecteur d'injection V1, mais le taux de charge Tc1 de poudre dans le premier mélange-maître M1 est différent du second taux de charge de poudre Tc2 dans le second mélange-maître M2, de manière à réduire dans ce dernier, par rapport au premier mélange-maître M1, l'aptitude des grains-particules à orienter leur axe de facile aimantation selon la direction radiale de l'aimant, sous l'effet du champ magnétique généré par les moyens 24. Aussi, lors de la mise en oeuvre des deux variantes, l'application du champ magnétique aux deux mélanges-maîtres M1, M2 a plus d'influence sur l'orientation des grains de la poudre du premier mélange-maître, ce qui permet d'aboutir facilement à la différence souhaitée entre les degrés d'anisotropie D1 et D2. Les figures 5a à 5e schématisent différentes étapes successives d'un procédé de fabrication de l'aimant 1 par surmoulage, selon un second mode de réalisation préféré. Dans ce second mode, l'ébauche de la partie renfort est réalisée avant d'être utilisée comme une partie du moule pour la réalisation de l'ébauche de la partie principale. En effet, à l'aide de l'un des mélanges-maîtres Ml, M2 décrits précédemment, il est procédé au moulage de l'ébauche de la partie renfort. Ce moulage peut s'effectuer dans un moule 16 analogue à celui du mode précédent, dans lequel il est agencé un insert 34 pour adapter la forme de la cavité 18 à celle du renfort désiré. Un tel insert est représenté sur la figure 5a. Aucune orientation des grains de poudre n'est réalisée après l'injection dans le moule, la poudre conservant ainsi un caractère isotrope ou faiblement anisotrope. Après refroidissement du mélange-maître, la pièce obtenue représentée sur la figure 5b, dite ébauche 6' de la partie renfort, est démoulée. Cette ébauche 6' est ensuite replacée dans le moule 16, ou bien peut être conservée dans celui-ci si ce même moule peut permettre le surmoulage de l'ébauche de la partie principale de l'aimant. Pour la formation de cette ébauche de la partie principale, il est utilisé un mélange-maître M3 comprenant la poudre anisotrope P1 du matériau ferromagnétique, mélangée avec un troisième vecteur V3 dont le point de fusion est moins élevé que celui du vecteur Vl. Comme cela est montré sur la figure 5c, le second mélange-maître M3 est alors injecté dans le moule 16 entre l'ébauche 6' et la partie extérieure du moule 16. Une fois le mélange-maître M3 injecté dans le moule, il est procédé à l'orientation des grains de la poudre Pl, par application d'un champ magnétique, par exemple de l'ordre de 0,5 - 3 T, de la même manière que celle décrite dans le cadre du mode de réalisation précédent. Pour le mélange-maître M3, ce champ permet donc d'aligner les axes de facile aimantation des particules de poudres anisotropes P1 dans la direction radiale, comme cela a été schématisé par les flèches 28 sur la figure 5c. En revanche, ce champ n'a pas d'effet sur la poudre P1 de l'ébauche 6', car la position et l'orientation des grains y sont déjà figées. Cela permet d'obtenir la différence souhaitée entre les degrés d'anisotropie D1 et D2. En référence à la figure 5d, le procédé est poursuivi d'une manière analogue à celle du premier mode, par élimination des vecteurs V1, V3 conduisant à l'obtention de l'ensemble d'ébauches 100 comportant les ébauches solidaires 4' et 6'. Ensuite, comme schématisé sur la figure 5e, le frittage de cet ensemble 100 est réalisé, et la pièce monobloc obtenue est ensuite démoulée puis aimantée de manière classique, de manière à présenter le champ magnétique rémanent désiré. Les figures 6a à 6g schématisent différentes étapes successives d'un procédé de fabrication de l'aimant 1 selon un troisième mode de réalisation préféré. Dans ce troisième mode, l'ébauche de la partie renfort est également réalisée avant d'être utilisée comme moule pour la réalisation de l'ébauche de la partie principale. La réalisation de l'ébauche 6' s'effectue avec un moule distinct ou identique à celui utilisé ultérieurement pour l'ébauche de la partie principale. Cependant, après mise en forme et éjection de la presse du premier ou second mélange-maître Ml, M2 comprenant la poudre P1 ou P2 et le vecteur V1, il est procédé à l'élimination du vecteur V1 à l'aide des moyens 24, ainsi qu'à un frittage partiel de cette ébauche, à l'aide des moyens 32. Ces étapes sont schématisées sur les figures 6a à 6c. Le frittage partiel peut être réalisé jusqu'à l'obtention d'une densité comprise entre environ 0,7 et 0,95 de la densité finale. Ensuite, l'ébauche 6' partiellement frittée est démoulée comme cela est représenté sur la figure 6d, puis placée dans le moule 16 pour permettre le surmoulage de l'ébauche de la partie principale de l'aimant. Eventuellement, un insert peut être placé dans le creux de l'ébauche 6', pour renforcer sa tenue mécanique lors du surmoulage de l'ébauche 4'. Pour la formation de cette ébauche de la partie principale, il est utilisé le premier mélange-maître M1 comprenant la poudre anisotrope P1 du matériau ferromagnétique, mélangée avec le vecteur V1. Comme cela est montré sur la figure 6e, le premier mélange-maître M1 est alors injecté dans le moule 16 entre l'ébauche 6' et la partie extérieure du moule 16. Une fois le mélange-maître M1 injecté dans le moule, il est procédé à l'orientation des grains de la poudre Pl, par application d'un champ magnétique, par exemple de l'ordre de 0,5 -3 T, de la même manière que celle décrite dans le cadre du mode de réalisation précédent. Pour le mélange-maître Ml, ce champ permet donc d'aligner les axes de facile aimantation des grains de poudres anisotropes P1 dans la direction radiale, comme cela a été schématisé par les flèches 28 sur la figure 6e. En revanche, ce champ n'a pas d'effet sur la poudre P1 de l'ébauche 6' partiellement frittée, car la position et l'orientation des grains y sont déjà figées. Cela permet d'obtenir la différence souhaitée entre les degrés d'anisotropie D1 et D2. En référence à la figure 6f, le procédé est poursuivi d'une manière analogue à celle du premier mode, par élimination du vecteur V1 conduisant à l'obtention de l'ensemble d'ébauches 100 comportant les ébauches solidaires 4' et 6', dont la seconde 6' est déjà partiellement frittée. Ensuite, comme schématisé sur la figure 6g, cet ensemble 100 est démoulé puis fritté, et la pièce monobloc obtenue est aimantée de manière classique, de manière à présenter le champ magnétique rémanent désiré. Il est noté que la porosité résiduelle au sein de l'ébauche 6', avant le co- frittage, peut avantageusement être mise à profit d'une part pour améliorer la jonction avec la partie principale par un effet d'ancrage et, d'autre part, pour accompagner le frittage de la partie principale dans la direction tangentielle de la pièce, et augmenter ainsi la densité finale de cette partie. Enfin, dans une variante de ce troisième mode, l'ébauche de renfort fritté à haute densité peut être aimantée dans un dispositif indépendant du moule, afin de constituer la source du champ magnétique produisant l'orientation de la poudre anisotrope P1 lors du surmoulage de l'ébauche de la partie principale. Dans ce cas, aucun dispositif d'orientation spécifique n'est nécessaire lors de l'injection du premier mélange-maître M1 destiné à la formation de l'ébauche 4'. Les figures 7a à 7e schématisent différentes étapes successives d'un procédé de fabrication de l'aimant 1 selon un quatrième mode de réalisation préféré. Dans ce quatrième mode, contrairement aux précédents, les ébauches sont réalisées par compression de poudre à froid, préférentiellement par pressage uniaxial ou encore par compression isostatique. Cependant, toute autre technique de mise en forme d'ébauches à partir de poudre peut s'appliquer. Sur les figures, il a été représenté une partie de l'outillage servant à la mise en oeuvre d'une technique de compression de poudre à froid par pressage uniaxial. Cependant, la technique de compression isostatique à froid est similaire, et l'homme du métier sera en mesure d'adapter l'outillage pour la mise en oeuvre de cette technique de compression isostatique. Le renfort est préalablement mis en forme par compression à froid de la poudre anisotrope Pl, sans subir d'orientation. Pour cela, il est prévu un moule cylindrique 16' comprenant un insert métallique rigide 22' de forme cylindrique placé au centre. Dans le cas d'une compression en matrice, le moule est constitué par une matrice cylindrique creuse rigide 18' représentée sur la figure 7a. La poudre P1 est placée dans la matrice 18' et compressée à l'aide d'une presse 50 ou similaire. A l'issue de cette première compression, les particules anisotropes de la poudre P1 sont figées et ne peuvent plus être alignées ultérieurement par un champ magnétique. Il en découle une ébauche poreuse 6' qui est extraite de la matrice, comme cela est schématisé sur la figure 7b. L'ébauche 6' présente un caractère isotrope ou faiblement anisotrope. Ensuite, l'ébauche 6' est placée dans un autre moule 16 pour permettre la formation de l'ébauche de la partie principale de l'aimant. Eventuellement, l'insert 22' du moule 16' peut être placé dans le creux de l'ébauche 6', pour renforcer sa tenue mécanique lors de la formation par compression de l'ébauche 4'. Pour la formation de cette ébauche de la partie principale, il est utilisé la même poudre anisotrope P1 du matériau ferromagnétique, qui est insérée dans la matrice 18 du moule 16, comme cela est schématisé sur la figure 7d. A l'issue du remplissage, il est procédé à l'orientation des grains de la poudre Pl, par application d'un champ magnétique à l'aide des moyens 24 dédiés à cette fonction. Dans ce mode de réalisation, il peut s'agir de bobinages conducteurs insérés dans l'outillage de la presse et produisant un champ de 1 à 2 T. A titre indicatif, dans le cas de la compression isostatique à froid, le remplissage de poudre s'effectue dans un moule flexible amovible, et la poudre anisotrope P1 peut être orientée grâce à un dispositif indépendant de la presse, produisant un champ de 2 à 8 T. La poudre P1 de l'ébauche de la partie principale, qui dispose à présent de grains orientés convenablement, est ensuite compactée par une presse 52, comme cela est schématisé sur la figure 7d. Cela aboutit à l'obtention de l'ensemble d'ébauches 100 montré sur la figure 7d, qui est ensuite fritté, de manière conventionnelle identique ou similaire à un frittage d'une pièce homogène. Il s'agit donc d'un co-frittage des deux ébauches 4', 6', au cours duquel les grains compactés conservent leurs orientations adoptées après l'application du champ magnétique par les moyens 24. Ici également, les moyens de frittage 32, représentés schématiquement sur la figure 7e, peuvent être tous moyens réputés appropriés par l'homme du métier. La pièce monobloc obtenue est ensuite démoulée puis aimantée de manière classique, de manière à présenter le champ magnétique rémanent désiré. Bien entendu, diverses modifications peuvent être apportées par l'homme du métier à l'invention qui vient d'être décrite, uniquement à titre d'exemples non limitatifs. En particulier, les enseignements des différents modes de réalisation du procédé de fabrication peuvent être combinés.25 REVENDICATIONS1. Aimant fritté (1) de forme annulaire possédant une orientation radiale du champ magnétique rémanent, ledit aimant comprenant : - une partie principale (4) de forme annulaire réalisée dans un matériau ferromagnétique dans lequel il est prévu un premier degré D1 d'anisotropie magnétique dans la direction radiale ; et - une partie renfort (6) de forme annulaire solidaire de ladite partie principale de l'aimant, la partie renfort étant réalisée dans un matériau ferromagnétique présentant la ou les mêmes phases magnétiques principales que celles du matériau ferromagnétique constitutif de la partie principale, et dans lequel il est prévu un second degré D2 d'anisotropie magnétique dans la direction radiale, le premier degré D1 étant supérieur au second degré D2. 2. Aimant selon la revendication 1, caractérisé en ce que ladite partie renfort (6) est agencée à la périphérie intérieure ou extérieure de la partie principale (4) de l'aimant. 3. Aimant selon la revendication 2, caractérisé en ce que le rapport entre l'épaisseur radiale moyenne de la partie principale (4) et l'épaisseur radiale moyenne de la partie renfort (6) est compris entre 0,1 et 5. 4. Aimant selon l'une quelconque des revendications précédentes, caractérisé en ce que le rapport entre le diamètre intérieur et le diamètre extérieur de la partie principale (4) de l'aimant est compris entre 0,5 et 0,85. 5. Aimant selon l'une quelconque des revendications précédentes, caractérisé en ce que le matériau ferromagnétique de chacune des parties principale et renfort est pris parmi l'un des trois types de composés suivants :- les alliages de R-Fe-B ayant pour phase magnétique principale R2Fe14B où R est un élément de la famille des terres rares, - les alliages de R et Co ayant pour phases magnétiques principales RCo5 et R2Co17 où R est un élément de la famille des terres rares, - les hexaferrites ayant pour phase magnétique principale MFe12019 avec M= Ba ou Sr. 6. Aimant selon l'une quelconque des revendications précédentes, caractérisé en ce que l'interface (10) entre la partie principale (4) de l'aimant et sa partie renfort (6) est structurée. 7. Aimant selon la revendication 7, caractérisé en ce que l'interface (10) présente, le long de celle-ci, des saillies (12) et de creux (14) agencés en alternance. 8. Aimant selon l'une quelconque des revendications précédentes, caractérisé en ce que le premier degré D1 d'anisotropie magnétique est supérieur à 0,8 et en ce que le second degré D2 est inférieur à 0,8, le rapport entre les deux étant de préférence compris entre 1 et 2. 9. Ensemble d'ébauches (100) pour l'obtention d'un aimant fritté de forme annulaire selon l'une quelconque des revendications précédentes, l'ensemble étant caractérisé en ce qu'il comprend : - une ébauche de la partie principale (4') de forme annulaire réalisée avec une première poudre de matériau ferromagnétique, au sein de laquelle il est prévu un premier degré D1 d'anisotropie magnétique selon la direction radiale de l'ensemble d'ébauches ; et - une ébauche de la partie renfort (6') de forme annulaire adjacente à ladite ébauche de la partie principale (4') de l'aimant, l'ébauche de la partie renfort étant réalisée avec une seconde poudre de matériau ferromagnétique présentant la ou les mêmes phases magnétiques principales que celles du matériau ferromagnétique de lapremière poudre, et au sein de laquelle il est prévu un second degré D2 d'anisotropie magnétique selon la direction radiale de l'ensemble d'ébauches, le premier degré D1 étant supérieur au second degré D2, et en ce que les première et secondes poudres sont de préférence chacune constituées d'un matériau ferromagnétique pris parmi l'un des trois types de composés suivants : - les alliages de R-Fe-B ayant pour phase magnétique principale R2Fe14B où R est un élément de la famille des terres rares, - les alliages de R et Co ayant pour phases magnétiques principales RCo5 et R2Co17 où R est un élément de la famille des terres rares. - les hexaferrites ayant pour phase magnétique principale MFe12019 avec M= Ba ou Sr. 10. Procédé de fabrication d'un aimant (1) selon l'une quelconque des revendications précédentes, caractérisé en ce que des ébauches de la partie principale et de la partie renfort (4', 6') sont réalisées par une/des technique(s) de mise en forme de poudre, préférentiellement par injection de poudre ou par compression à froid de poudre, et en ce que les ébauches sont ensuite densifiées par co-frittage. 11. Procédé selon la revendication 10, caractérisé en ce que l'ébauche de la partie renfort (6') et l'ébauche de la partie principale (4') sont réalisées par coinjection. 12. Procédé selon la revendication 11, caractérisé en ce que l'ébauche de la partie principale (4') est réalisée à partir d'un premier mélange-maître comprenant une poudre anisotrope P1 dudit matériau ferromagnétique, et en ce que l'ébauche de la partie renfort (6') est réalisée à partir d'un second mélange-maître comprenant une poudre isotrope P2 dans un matériau ferromagnétique ayant la ou les mêmes phases magnétiques principales que celles de la poudre anisotrope Pl.30 13. Procédé selon la revendication 11, caractérisé en ce que l'ébauche de la partie principale (4') est réalisée à partir d'un premier mélange-maître comprenant une poudre anisotrope P1 dudit matériau ferromagnétique et un premier vecteur d'injection V1, et en ce que l'ébauche de la partie renfort (6') est réalisée à partir à partir d'un second mélange-maître comprenant la poudre anisotrope Pl, et un second vecteur d'injection V2 choisi de manière à réduire, par rapport au premier vecteur V1, l'aptitude des particules de poudre à orienter leur axe de facile aimantation selon la direction radiale de l'aimant, sous champ magnétique. 14. Procédé selon la revendication 11, caractérisé en ce que l'ébauche de la partie principale (4') est réalisée à partir d'un premier mélange-maître comprenant une poudre anisotrope P1 dudit matériau ferromagnétique et un premier vecteur d'injection V1, et en ce que l'ébauche de la partie renfort (6') est réalisée à partir d'un second mélange-maître comprenant la même poudre anisotrope Pl, et le même premier vecteur d'injection V1, le taux de charge Tcl de poudre dans le premier mélange-maître étant différent du second taux de charge de poudre Tc2 dans le second mélange-maître de manière à réduire dans ce dernier, par rapport au premier mélange-maître, l'aptitude des particules de poudre à orienter leur axe de facile aimantation selon la direction radiale de l'aimant, sous champ magnétique. 15. Procédé selon la revendication 10, caractérisé en ce que l'ébauche de la partie renfort (6') est réalisée avant d'être utilisée comme une partie du moule pour la réalisation de l'ébauche de la partie principale (4'). 16. Procédé selon la revendication 15, caractérisé en ce que l'ébauche de la partie renfort (6') est partiellement frittée avant d'être utilisée comme moule pour la réalisation de l'ébauche de la partie principale. 17. Procédé selon la revendication 16, caractérisé en ce que l'ébauche de la partie renfort (6') partiellement frittée est aimantée de façon à permettrel'orientation, selon la direction radiale de l'aimant, de l'axe de facile aimantation des grains de l'ébauche de la partie principale, lors de la réalisation de celle-ci.5